(57)【要約】【課題】本発明の目的は、耐スラグ浸透性を従来のアルミナ・マグネシア質流し込み材よりも格段に向上させたアルミナ・マグネシア質内張り流し込み材を提供することにある。【解決手段】本発明の内張り流し込み材は、粒子径が０．３ｍｍ以下であるマグネシアを２〜２０質量％、粒子径が５ｍｍ以下である中空アルミナ粒子を２〜１４質量％、残部がアルミナを主体とする原料からなる配合物１００質量％に、外掛けで非晶質のシリカ超微粉を０．１〜２質量％配合してなることを特徴とする。【選択図】なし【特許請求の範囲】
【請求項１】
粒子径が０．３ｍｍ以下であるマグネシアを２〜２０質量％、粒子径が５ｍｍ以下である中空アルミナ粒子を２〜１５質量％、残部がアルミナを主体とする原料からなる配合物１００質量％に、外掛けで非晶質のシリカ超微粉を０．１〜２質量％配合してなることを特徴とする内張り流し込み材。
【請求項２】
アルミナを主体とする原料が、バインダーとしてのアルミナセメントを２〜１５質量％含む、請求項１記載の内張り流し込み材。
【請求項３】
アルミナを主体とする原料が、粒子径０．０４５ｍｍ以下の仮焼アルミナを２〜１８質量％含む、請求項１または２記載の内張り流し込み材。
【請求項４】
更に、アルミニウム粉末、アルミニウム合金粉末、発泡剤、金属ファイバー、有機ファイバー、セラミックファイバー及び分散剤からなる群から選択される１種または２種以上の成分を含む、請求項１ないし３のいずれか１項記載の内張り流し込み材。
【請求項５】
溶鋼取鍋用内張り流し込み材である、請求項１ないし４のいずれか１項記載の内張り流し込み材。
【発明の詳細な説明】
【技術分野】
【０００１】
本発明は、製鋼用内張り流し込み材に関し、特に、耐スラグ浸透性に優れた溶鋼取鍋用内張り流し込み材に関する。
【背景技術】
【０００２】
近年、溶鋼取鍋の内張り用不定形耐火物として、アルミナ原料とスピネル原料とを組み合わせたアルミナ・スピネル質流し込み材や、アルミナ質流し込み材にマグネシア原料を添加したアルミナ・マグネシア質流し込み材が開発されている。例えば、特許文献１には、Ａｌ２Ｏ３成分が６５〜８５ｗｔ％、ＭｇＯ成分が５〜２５ｗｔ％、その他ＳｉＯ２成分３０ｗｔ％以下からなる高アルミナ質流し込み材において、粒径１ｍｍ未満の材料のＡｌ２Ｏ３／（Ａｌ２Ｏ３＋ＳｉＯ２）の成分比が０．８０〜０．９５であることを特徴とする特殊精錬取鍋用高アルミナ質流し込み材（請求項１）；前記高アルミナ質流し込み材にアルミナセメント、耐火粘土、シリカ超微粉および珪酸ガラスから選ばれた１種ないし２種以上の物質をバインダーとして添加してなる特殊精錬取鍋用高アルミナ質流し込み材（請求項２）；バインダーの添加量が２〜１５ｗｔ％である請求項（２）の特殊精錬取鍋用高アルミナ質流し込み材が開示されている。
【０００３】
また、特許文献２には、非晶質シリカ微粒子が０．３〜５重量％、高アルミナセメントが０．５〜４重量％、残部がアルミナからなる鍋用不定形耐火物（請求項１）；非晶質シリカ粒子が０．３〜３重量％、高アルミナセメントが０．５〜４重量％、スピネル若しくはマグネシアがＭｇＯ組成に換算して２〜１５重量％、残部がアルミナからなる鍋用不定形耐火物（請求項３）が開示されている。
【０００４】
更に、特許文献３には、１５０メッシュ以下のマグネシア系原料４〜２５ｗｔ％と粒径５μｍ以下のシリカ系原料０．５〜５ｗｔ％および残部がアルミナ系原料、アルミナセメントと必要に応じた特性を付与するための耐火性材料より成る耐火物原料であり、該耐火物原料１００ｗｔ％において、ＭｇＯ含有量が３〜２５ｗｔ％であり、ＳｉＯ２含有量が０．５〜６ｗｔ％であることを特徴とする溶融金属容器内張り用不定形耐火物（請求項１）が開示されている。
【０００５】
また、特許文献４には、耐火材の組成において、粒子径０．１５ｍｍ以下の部分が、Ａｌ２Ｏ３含有率９８重量％以上のアルミナ質原料とＭｇＯ含有率９５重量％以上のマグネシア質原料の混合物からなり、かつ、前記粒子径０．１５ｍｍ以下の部分の化学組成が、Ａｌ２Ｏ３：６５〜８５重量％、ＭｇＯ：１５〜３５重量％の範囲にあるとともに、全体の３〜１２重量％を占める平均粒子径５μｍ以下のアルミナ質原料の少なくとも一部を構成している耐火材に対して、シリカフラワーを外掛けで２重量％以下の割合で添加したことを特徴とする流し込み不定形耐火物が開示されている。また、特許文献４の［００１７］段落には、「シリカフラワーを添加することにより、高温下での熱間膨張を抑制し、熱間での塑性変形により熱応力を緩和できること、及び高温下での変形量を減少させることが可能になることによる。すなわち、シリカフラワーを添加することにより、１３００〜１７００℃の温度で処理した後の組織の均一性を向上させることが可能になるとともに、加熱・冷却に伴う膨張・収縮などの熱間特性を制御して施工体の亀裂や剥離の発生を抑制することが可能になることによる。」旨の記載がある。
【０００６】
これらのアルミナ・マグネシア質流し込み材は、使用中にアルミナとマグネシアが反応して２次スピネルを生成することで材料組織が緻密化するため、予めスピネルを添加したアルミナ・スピネル質流し込み材よりもスラグに対する耐食性に優れることから、取鍋内張り用材質として広く適用されている。
【０００７】
また、不定形耐火物に中空アルミナ粒子を使用することも提案されている。例えば、特許文献５には、アルミナ質材料１０〜９０重量％及びマグネシア質材料９０〜１０重量％からなる耐火物原料１００重量部及び造粒処理した電融アルミナ中空粒３〜１５重量部を含有する誘導炉用乾式ラミング材が開示されている。
【０００８】
また、特許文献６には、アルミナ−スピネル質流し込み耐火物であって、耐火物中に粒子径０．３〜３ｍｍの中空粒子が２．５〜１２ｗｔ％含まれ、かつ耐火物の見掛け気孔率が２０〜３２％であることを特徴とする取鍋内張り用耐火物（請求項１）；耐火物中の中空粒子が電融されてなる中空粒子である取鍋内張り用耐火物（請求項４）；中空粒子がアルミナ質のものである取鍋内張り用耐火物（請求項５）が開示されている。
【０００９】
更に、特許文献７には、アルミナ−スピネル質流し込み耐火物であって、粒子径０．３〜３ｍｍの中空粒子が２．５〜７．５重量％とスピネル粒子が２４〜５０重量％含まれ、かつ１０００℃における熱伝導率が２ｋｃａｌ／ｍ・ｈ・℃以下であることを特徴とする取鍋内張り用耐火物（請求項１）が開示されている。
【００１０】
また、特許文献８には、粒度０．５〜６．０ｍｍの高耐火性セラミックスの中空粒１５〜７０ｗｔ％、粒度１ｍｍ以下の耐火原料１０〜３５ｗｔ％、η、δ、χ、γ−アルミナ中間体１０〜４０ｗｔ％、マイクロシリカ０．５〜５．０ｗｔ％、空気連行剤０．０１〜０．４ｗｔ％、及び増粘剤０．０１〜０．５ｗｔ％からなることを特徴とする耐火断熱キャスタブル耐火物（請求項１）が開示されている。なお、特許文献８の実施例においては、高耐火性セラミックスの中空粒として中空アルミナが使用されている。
【００１１】
更に、特許文献９には、粒径が０．５〜６．０ｍｍのアルミナ中空粒１５〜７０重量％と、粒径が１ｍｍ以下のマグネシア、スピネルを主成分とする少なくともいずれか１種の第１の微粒の耐火原料の２〜３０重量％と、粒径が１ｍｍ以下のアルミナ、ムライト、シリカ、ジルコニアの少なくとも１種を主成分とする第２の微粒の耐火原料８〜６０重量％と、水硬性アルミナ、アルミナ成分６５重量％以上のアルミナセメントの少なくともいずれか１種５〜４５重量％と、空気連行剤０．０１〜０．４重量％と、増粘剤０．０１〜０．５重量％との混合物から成ることを特徴とする不定形耐火物が開示されている。
【先行技術文献】
【特許文献】
【００１２】
【特許文献１】特開平２−２０８２６０号公報
【特許文献２】特開平５−１８５２０２号公報
【特許文献３】特開平７−２５６６９号公報
【特許文献４】特開平９−５２７７５号公報
【特許文献５】特公平７−４２１７３号公報
【特許文献６】特開平４−１４４９８１号公報
【特許文献７】特開平７−２３７９７８号公報
【特許文献８】特開平９−１５７０４５号公報
【特許文献９】特開平１１−４９５７７号公報
【発明の概要】
【発明が解決しようとする課題】
【００１３】
しかしながら、特許文献１ないし４に開示されているアルミナ・マグネシア質流し込み材は、高い耐食性を有しているものの、耐スラグ浸透性が未だ十分とは言えない。これは、実際の取鍋において、スラグ浸透に伴う変質層の生成と剥離（構造スポーリング）が損傷の主要因となっていることからもわかる。これらの流し込み材を使用して取鍋の寿命を更に延長させることは限界となっている。
【００１４】
また、中空アルミナを使用した耐火物について、特許文献５は、焼結抑制を指向したラミング材に関するものであり、また、特許文献８は、工業炉の断熱ライニング材に関するものであり、溶融金属に触れる内張り材を想定するものではない。更に、特許文献６及び７は、取鍋内張り用耐火物に関するものであるが、熱損失の低減を目的としており、耐食性及び耐スラグ浸透性は劣るものであった。特に、マグネシアを添加した耐火物は、使用中にアルミナと反応してスピネルを生成し、この際に膨張に起因する亀裂が発生して耐用性が劣るという問題があり、これに対する対策は何ら講じられていない。また、特許文献９は、アルミナ中空体の配合量が１５〜７０質量％（特に、実施例においては３０〜６０質量％）と多いために、空隙が多くなりすぎて耐食性が低下するために不定形耐火物としては不適である。
【００１５】
従って、本発明の目的は、耐スラグ浸透性を従来のアルミナ・マグネシア質流し込み材よりも格段に向上させたアルミナ・マグネシア質内張り流し込み材を提供することにある。
【課題を解決するための手段】
【００１６】
本発明者らは、高耐スラグ浸透性を得るために、アルミナ・マグネシア質内張り流し込み材の低熱伝導率化に着目し、中空アルミナ粒子の活用について鋭意研究を重ねた結果、本発明を完成するに至った。
すなわち、本発明の内張り流し込み材は、粒子径が０．３ｍｍ以下であるマグネシアを２〜２０質量％、粒子径が５ｍｍ以下である中空アルミナ粒子を２〜１４質量％、残部がアルミナを主体とする原料からなる配合物１００質量％に、外掛けで非晶質のシリカ超微粉を０．１〜２質量％配合してなることを特徴とする。
【００１７】
また、本発明の内張り流し込み材は、アルミナを主体とする原料が、バインダーとしてのアルミナセメントを２〜１５質量％含むことを特徴とする。
【００１８】
更に、本発明の内張り流し込み材は、アルミナを主体とする原料が、粒子径０．０４５ｍｍ以下の仮焼アルミナを２〜１８質量％含むことを特徴とする。
【００１９】
また、本発明の内張り流し込み材は、アルミニウム粉末、アルミニウム合金粉末、発泡剤、金属ファイバー、有機ファイバー、セラミックファイバー及び分散剤からなる群から選択される１種または２種以上の成分を含むことを特徴とする。
【００２０】
更に、本発明の内張り流し込み材は、溶鋼取鍋用内張り流し込み材であることを特徴とする。
【発明の効果】
【００２１】
本発明によれば、中空アルミナ粒子を活用して低熱伝導率化することにより、加熱時に施工体内部に発生する温度勾配を急勾配化させることによってスラグ浸透を大幅に抑制でき、近年の過酷な炉操業条件においても十分に対応できるアルミナ・マグネシア質内張り流し込み材を提供することができる。
また、例えば、溶鋼取鍋の内張りにおいて、スラグ浸透に起因する剥離（構造スポーリング）を大幅に低減でき、耐用性が大幅に向上し、背部への地金進入も皆無となり、トータルライフを延命化できる。
更に、内張り流し込み材の軽量化、低熱伝導率化によって、施工量低減による経済的メリットや熱ロス低減によるエネルギーコストの節減も可能となる。
【発明を実施するための形態】
【００２２】
本発明の内張り流し込み材（以下、単に「流し込み材」と記載する）は、中空アルミナ粒子を活用して高耐食性を有するアルミナ・マグネシア質流し込み材の熱伝導率を低減させ、使用中の流し込み材の稼動面から背面にかけての温度勾配を大きくすることによって、耐スラグ浸透性を大幅に向上させたところに特徴がある。
例えば、取鍋は溶鋼に触れる稼動面側に流し込み材がライニング（内張り）され、その背面にパーマ煉瓦が二層または三層ライニングされ、さらにその背面が鉄皮で構成されている。稼動面に内張りされる流し込み材の施工厚みは約１００ｍｍ〜２５０ｍｍが一般的であり、稼働中の取鍋では流し込み材の表面温度は溶鋼温度と同じ１６５０℃程度となり、流し込み材の背面は８００〜１０００℃程度になる。流し込み材は稼動面から背面にかけて温度勾配が発生することになり、稼動面から流し込み材に浸透したスラグは背面側の低温度領域（スラグの融点以下）に進むと液相から固相へ変わるため、それ以上浸透できなくなる。熱伝導率の低い流し込み材を内張りに使用すると、稼動面から背面にかけての温度勾配が急勾配になる、すなわち、流し込み材の中央部や背面温度が低下するため、浸透したスラグは稼動面付近でしか液相状態を保てなくなる。その結果、スラグ浸透が抑制される。逆に、流し込み材の背面側を断熱煉瓦や断熱シートで断熱し、温度勾配を緩やかにした場合、スラグ浸透が助長され耐用性が低下することが実際の取鍋で確認されている。
【００２３】
本発明の流し込み材において、マグネシアは使用中にアルミナと反応してＭｇＯ・Ａｌ２Ｏ３系スピネルを生成することで、流し込み材の耐食性と耐スラグ浸透性を向上させる作用を有する。特に、本発明の流し込み材では、マグネシアは中空アルミナ粒子と反応して中空アルミナ粒子表面をスピネル化することによって、中空アルミナ粒子の耐食性を向上させる作用も有する。そのため、本発明の流し込み材では耐食性を低下させることなく中空アルミナ粒子を使用することができる。
【００２４】
また、マグネシアとしては、その粒子径が０．３ｍｍ以下の微粉や超微粉を使用することが好ましく、また、粒子径が７５μｍ以下のものを２５質量％以上含むものが更に好ましい。マグネシアの粒子径が０．３ｍｍより粗い場合には、マグネシアと中空アルミナおよび他のアルミナ原料との反応により生成するスピネルの生成速度が遅くなり、反応による耐食性向上効果が得難くなるために好ましくない。また、粒子径が７５μｍ以下のものが２５質量％未満であると、同様に耐食性向上効果を得難くなる場合がある。なお、マグネシアは、マグネシア含有量が９０質量％以上の高純度のものを使用することが好ましい。ここで、マグネシア含有量が９０質量％未満のマグネシアでは、シリカ、ライムあるいは鉄酸化物等の不純物が多く含まれるため、耐食性の低下や残存膨張率の低下により十分な耐用性が得られなくなることがあるために好ましくない。マグネシアとしては、例えば、マグネシア含有量が９０質量％以上の天然に産するマグネサイトやその焼成物、海水より得られる海水マグネシアあるいは電融することにより得られる電融マグネシアの１種または２種以上の混合物を使用することができる。なお、マグネシアの配合量は２〜２０質量％、好ましくは５〜１０質量％の範囲内である。マグネシアの配合量が２質量％未満の場合には、マグネシアとアルミナとの反応により生成するスピネルの生成量が少なく耐食性が低下するために好ましくない。また、マグネシアの配合量が２０質量％を超えると、マグネシアとアルミナとの反応により生成したスピネルと、未反応のマグネシアが共存した状態となり、特に、溶鋼取鍋のような溶鋼と接する容器の内張り材として使用する場合には、処理スラグの浸透が抑制されず、いわゆる構造的スポーリングが発生し、耐用性が低下するために好ましくない。
【００２５】
本発明の流し込み材において、中空アルミナ粒子は、流し込み材を軽量化すると共に熱伝導率を低減させる作用を有する。中空アルミナ粒子としては、電融法によって得られた市販品を使用できるが、その粒子径は５ｍｍ以下であり、好ましくは０．１〜５ｍｍの範囲内である。粒子径が５ｍｍを超えると、中空アルミナ粒子内部の気孔が大きくなり、流し込み材の耐食性が低下するために好ましくない。また、中空アルミナ粒子のアルミナ含有量は９５重量％以上が好ましく、更に好ましくは９８重量％以上である。アルミナ含有量が９５重量％未満では、流し込み材の耐食性が低下するために好ましくない。ここで、中空アルミナ粒子の配合量は２〜１４質量％、好ましくは５〜１０質量％の範囲内である。中空アルミナ粒子の配合量が２質量％未満の場合には、熱伝導率の低減効果が十分ではなく、また、１４質量％を超えると、流し込み材中の空隙が多くなりすぎて耐食性が低下するために好ましくない。
【００２６】
本発明の流し込み材において、上述のマグネシア及び中空アルミナ粒子以外の残部はアルミナを主体とする原料から構成される。アルミナを主体とする原料はアルミナと、バインダーとして作用するアルミナセメントに大別される。
アルミナは耐食性と容積安定性とを兼ね備えた材質であり、本発明の流し込み材において主骨材としての役割を有する。アルミナとしては、焼結品、電融品などのいずれをも使用することができ、アルミナの含有量が９０質量％以上のものが好ましい。なお、ＴｉＯ２を１〜８質量％程度含有するものを使用することもできる。また、ボーキサイト、ばん土けつ岩、シリマナイト、ムライトなどの低純度品を使用することもできる。また、耐スポーリング性や耐食性を向上させるために、粒子径８ｍｍ以上の粗大粒を添加することもでき、また、微粉部には、高純度品を使用することが好ましい。特に、粒子径が０．０４５ｍｍ以下の超微粉としてアルミナ含有量が９８質量％以上の仮焼アルミナを使用すれば、マグネシアと反応して微細なスピネルを生成するため、耐食性及び耐スラグ浸透性を向上することができる。なお、仮焼アルミナの配合量は２〜１８質量％、好ましくは３〜１５質量％の範囲内である。
【００２７】
また、アルミナセメントとしては、カルシア含有量が３０質量％未満であって、カルシウムアルミネートとコランダムを主体鉱物とする高純度のハイアルミナセメントを使用することができる。なお、アルミナセメントの配合量は２〜１５質量％、好ましくは５〜８質量％の範囲内である。ここで、カルシア含有量が３０質量％以上のアルミナセメントを使用した場合やアルミナセメントの配合量が１５質量％を超える場合には、耐食性が極端に低下するために好ましくない。また、アルミナセメントの配合量が２質量％未満の場合には、施工体の強度が十分に得られないため、乾燥時の爆裂や使用中の施工体組織のギャップにより剥離損傷を起こすことがあるために好ましくない。
【００２８】
本発明の流し込み材においては、上述のマグネシア、中空アルミナ粒子及びアルミナを主体とする原料よりなる配合物１００質量％に対して、外掛けで０．１〜２質量％、好ましくは０．５〜１．２質量％の非晶質のシリカ超微粉を配合する。非晶質のシリカ超微粉を使用する目的は、使用時の流し込み材中に（Ｃａ−Ａｌ−Ｓｉ）酸化物系や（Ｎａ−Ｍｇ−Ｓｉ）酸化物系の液相を生成させ、施工体の応力緩和性を高めることにある。すなわち、流し込み材中に適量の液相が存在すると材料が軟化し、外部からの応力や自身の熱膨張を吸収することができる。本発明の流し込み材では、上記配合物へ非晶質のシリカ超微粉を配合することによる応力緩和によって中空アルミナ粒子が潰れることを防止することができる。
【００２９】
ここで、アルミナとマグネシアが反応してスピネルを生成する際に体積が約８％膨張することが知られており、鉄皮で拘束されている取鍋等の内張りへアルミナ・マグネシア質流し込み材を適用した場合、この体積膨張によって施工体に亀裂が生ずることがある。特に、本発明の流し込み材では、中空アルミナ粒子を使用するため、この体積膨張によって中空アルミナ粒子が潰れて、熱伝導率を低下させる効果が得られなくなる恐れがある。そのため、非晶質のシリカ超微粉を使用することは本発明の流し込み材にとって必須である。非晶質のシリカ超微粉の配合量が上記配合物１００質量％に対して、外掛けで０．１質量％未満の場合には、上述した液相生成量が少なく材料が軟化し難くなるため、中空アルミナ粒子が潰れ易くなり、熱伝導率を低下することができず、その結果、耐スラグ浸透性が低下するために好ましくない。一方、非晶質のシリカ超微粉の配合量が２質量％を超えると、液相生成量が多くなりすぎるため、耐食性が極端に低下し、また、過焼結により亀裂が発生し易くなるために好ましくない。
【００３０】
なお、本発明の流し込み材には、必要に応じて、アルミニウム粉末、アルミニウム合金粉末、発泡剤、金属ファイバー、有機ファイバー、セラミックファイバー、縮合燐酸塩やポリアクリル酸ナトリウム、ポリカルボン酸カルシウム等のアルカリ金属あるいはアルカリ土類金属塩やそれらの重合体または共重合体などの分散剤を本発明の効果を阻害しない範囲で配合することができる。
【００３１】
本発明の流し込み材の流し込み施工は、特に限定されるものではなく、慣用・公知の手段を用いて行うことができ、例えば、流し込み材をミキサーに投入し、水を４〜１０質量％程度添加・混練した後、混合物をダイレクトあるいは搬送ホッパー、あるいはピストンポンプやスクイズポンプ等の圧送機器を使用し、施工枠内に投入し、バイブレーター等の加振機器を使用して行うことができる。
【実施例】
【００３２】
以下に実施例を挙げて本発明の流し込み材を更に説明する。
以下の表１に記載の原料配合割合にて本発明品及び比較品の流し込み材を作製した。
【００３３】
【表１】
2011241093.tif 000002
【００３４】
上記表１において、
焼結アルミナ（５〜１ｍｍ）のアルミナ含有量は９９．４質量％であった。
焼結アルミナ（１ｍｍ以下）のアルミナ含有量は９９．４質量％であった。
電融アルミナ（５〜１ｍｍ）のアルミナ含有量は９９．５質量％であった。
電融アルミナ（１ｍｍ以下）のアルミナ含有量は９９．３質量％であった。
仮焼アルミナのアルミナ含有量は９９．７質量％であった；
焼結マグネシア（０．３ｍｍ以下）のマグネシア含有量は９５．２質量％であり、粒子径７５μｍ以下の粒子の含有量は６５質量％であった；
アルミナセメントのカルシア含有量は１７．０質量％であり、主体鉱物はカルシウム・アルミネート（ＣＡ）およびコランダムより構成されるものであった；
中空アルミナ粒子のアルミナ含有量は９９．０質量％であった。
【００３５】
次に、本発明品１〜８並びに比較品１〜６の流し込み材に、表１に記載する量の水を加え、万能ミキサーで混練した後、型枠に流し込み、硬化、脱枠後、１１０℃で２４時間乾燥することにより下記の曲げ強さ、熱伝導率、侵食試験用の供試体を作製した。得られた結果を表１に併記する。
・曲げ強さ
ＪＩＳ  Ｒ２５５３に準じ、１１０℃乾燥後及び１０００℃焼成後の各供試体について測定した；
・熱伝導率
１１５×１１４×６５ｍｍの供試体を１０００℃で３時間焼成した後、熱線法により測定した；
・侵食試験
転炉スラグを侵食剤とし、１６５０℃で４時間の回転侵食試験を実施し、「侵食深さ（ｍｍ）」、「浸透深さ（ｍｍ）」を測定した。また、侵食試験後の供試体の亀裂の発生状況を観察した。
【００３６】
表１から明らかなように、本発明品１〜８は、熱伝導率が低下すると共に耐食性及び耐スラグ浸透性に優れた流し込み材である。これに対して、比較品１〜６は、耐食性や耐スラグ浸透性に劣り、比較品６を除いて侵食試験後に亀裂の発生が確認された。
【産業上の利用可能性】
【００３７】
本発明の内張り流し込み材は、溶鋼取鍋の内張りに好適に使用することができる。